島部がセルロースアセテートで形成され、海部がアクリロニトリル系重合体で形成された、セルロースアセテート10~40質量及びアクリロニトリル系重合体90~60質量からなる海島型アクリル系複合繊維Aと、カルボン酸またはその塩を含有するビスコースレーヨンBを含んでなる編地であって、海島型アクリル系複合繊維Aを20~80質量、ビスコースレーヨンBを80~20質量含有し、洗濯前及び洗濯10回後の編地での酢酸に対する消臭率が80以上、イソ吉草酸に対する消臭率が85、ノネナールに対する消臭率が75以上、アンモニアに対する消臭率が70以上である消臭性編地。編地が、島部がセルロースアセテートで形成され、海部がアクリロニトリル系重合体で形成された、セルロースアセテート10~40質量、アクリロニトリル系重合体90~60質量からなる海島型アクリル系複合繊維Aと、カルボン酸またはその塩を含有するビスコースレーヨンBとが混紡された紡績糸からなる編地である請求項1に記載の消臭性編地。編地が、島部がセルロースアセテートで形成され、海部がアクリロニトリル系重合体で形成された、セルロースアセテート10~40質量、アクリロニトリル系重合体90~60質量からなる海島型アクリル系複合繊維Aの紡績糸と、カルボン酸またはその塩を含有するビスコースレーヨンBの紡績糸からなる編地である請求項1に記載の消臭性編地。本発明の目的は、人体から発生する汗臭や加齢臭等を消臭して体臭による不快感をなくし、かつ洗濯による消臭機能の低下のない肌着、インナー用途に適した消臭性編地を提供することにある。本発明の要旨は、島部がセルロースアセテートで形成され、海部がアクリロニトリル系重合体で形成された、セルロースアセテート10~40質量及びアクリロニトリル系重合体90~60質量からなる海島型アクリル系複合繊維Aと、カルボン酸またはその塩を含有するビスコースレーヨンBを含んでなる編地であって、海島型アクリル系複合繊維Aを20~80質量、ビスコースレーヨンBを80~20質量含有し、洗濯前及び洗濯10回後の編地での酢酸に対する消臭率が80以上、イソ吉草酸に対する消臭率が85、ノネナールに対する消臭率が75以上、アンモニアに対する消臭率が70以上である消臭性編地、にある。本発明によれば、本発明の消臭性編地は、島部がセルロースアセテート、海部がアクリロニトリル系重合体で形成された海島型アクリル系複合繊維Aと、カルボン酸またはその塩含有のビスコースレーヨンBを含んでなる編地であり、編地を構成する繊維A、Bが汗臭や加齢臭といった不快な臭気を消臭し、繰り返し洗濯を行っても消臭機能の低下がなく、肌着、インナー等に好適な素材を提供することができる。以下、本発明の実施の形態について、詳細に説明する。本発明の消臭性編地は、複数の島部と海部からなる海島型複合構造における島部がセルロースアセテートで形成され、海部がアクリロニトリル系重合体で形成された、セルロースアセテート10~40質量及びアクリロニトリル系重合体90~60質量からなる海島型アクリル系複合繊維Aと、カルボン酸またはその塩を含有するビスコースレーヨンBとを含んで構成される。本発明において、編地を構成する海島型アクリル系複合繊維Aは、島成分がセルロースアセテート、海成分がアクリロニトリル系重合体であり、海島型アクリル系複合繊維全体として、セルロースアセテート10~40質量及びアクリロニトリル系重合体90~60質量から構成されることが必要である。海島型アクリル系複合繊維は、セルロースアセテートが10~40質量、アクリロニトリル系重合体90~60質量で構成されることにより、臭気成分に対して十分な消臭機能を発揮させることが可能となり、好ましくはセルロースアセテートが20~40質量、アクリロニトリル系重合体80~60質量で構成されるときには、繊維物性が低下せず、高い消臭性能を発揮する。本発明における海島型アクリル系複合繊維Aの島部を形成するセルロースアセテートとしては、平均酢化度が48.8以上56.2未満のセルロースジアセテート、平均酢化度が56.2以上62.5未満のセルローストリアセテートが挙げられる。また、海島型アクリル系複合繊維Aの海部を形成するアクリロニトリル系重合体としては、好ましくはアクリロニトリルを80質量以上含む、アクリロニトリルと、アクリロニトリルと共重合可能な不飽和単量体との共重合体である。アクリロニトリルと共重合可能な不飽和単量体としては、特に限定されないが、例えば、アクリル酸、メタクリル酸、酢酸ビニル、アクリルアミド、メタクリルアミド、塩化ビニル、塩化ビニリデン、ビニルベンゼンスルホン酸ナトリウム、メタクリルスルホン酸ナトリウム、アクリルアミドメチルスルホン酸ナトリウム等が挙げられる。海島型アクリル系複合繊維Aは、繊維の長手方向に対し垂直な方向の断面繊維断面において、島部がセルロースアセテートで形成され、海部がアクリロニトリル系重合体で形成されていることが必要である。繊維がかかる海島型複合構造をとることにより、繊維物性の脆弱なセルロースアセテートの周囲をアクリロニトリル系重合体が被覆することにより、繊維が補強され、結果として通常のアクリル繊維と同島の繊維物性を有する繊維となる。繊維断面における海島型複合構造は、繊維の長手方向に島成分のセルロースアセテートが全長にわって連続して連なり或いは部分的に連なっていることが好ましい。繊維内部に空孔のある構造であってもよく、繊維内部に空孔のある構造であることは、消臭性能を発現させるうえで好ましく、本発明における海島型アクリル系複合繊維においては、島部のセルロースアセテートと海部のアクリロニトリル系重合体との界面で空孔が形成される傾向にある。海島型アクリル系複合繊維Aは、消臭性能を発揮させるうえで、またインナー用途に必要な風合い、紡績等の工程通過性から、その単繊維繊度が0.8~3.3dtexであることが好ましい。本発明における海島型アクリル系複合繊維Aは、例えば次のようにして製造することができる。まず、セルロースアセテート、アクリロニトリル系重合体及び溶媒からなる紡糸原液を調製する。溶媒は、セルロースアセテートとアクリロニトリル系重合体とを同時に溶解する溶媒であれば特に限定されるものではなく、例えば、硝酸水溶液、塩化亜鉛水溶液、ロダン塩水溶液、ジメチルホルムアミド、ジメチルアセトアミド、ジメチルスルホキシド、エチレンカーボネート、プロピレンカーボネート、γ-ブチロラクトン、アセトン等が挙げられる。紡糸は、紡糸原液を、通常の紡糸口金を用いて前記溶媒の水溶液からなる凝固浴中に吐出する湿式紡糸により繊維形態に賦形して未延伸糸とし、この未延伸糸を延伸倍率3~7倍に延伸して延伸糸とし、脱溶媒、油剤付与、乾燥緩和等の処理を施し、単繊維繊度が0.8~3.3dtexの糸条を、所定の繊維長にカットして短繊維として得る。また、本発明において、編地を構成するビスコースレーヨンBは、カルボン酸またその塩が含有されたビスコースレーヨンである。含有されるカルボン酸またその塩としては、パルミチン酸、ステアリン酸等の飽和カルボン酸、オレイン酸、リノール酸等の不飽和カルボン酸、テレフタル酸等の芳香族カルボン酸、乳酸、酒石酸等のヒドロキシ酸等またはこれらのナトリウム、カリウム等の金属塩が挙げられる。ビスコースレーヨンへのカルボン酸またその塩の含有量は、0.2~10質量の範囲であることが好ましく、含有は所謂ビスコースへの練り込みによって行う。カルボン酸またその塩の含有量が0.2~10質量の範囲であれば、海島型アクリル系複合繊維Aと共に構成された編地において、十分な消臭性能が発揮され、また、ビスコースレーヨンの紡糸工程や編地とした後の染色等の後工程での脱落、溶出を生じない。本発明におけるカルボン酸またはその塩を含有するビスコースレーヨンBは、消臭性能を発揮するさせるうえで、またインナー用途に必要な風合い、紡績等の工程通過性から、その単繊維繊度が0.5~3.3dtexであることが好ましい。また、本発明におけるカルボン酸またはその塩を含有するビスコースレーヨンBは、商品として上市されたものを使用することができるが、例えば次のようにして製造することができる。まず、セルロースを含むビスコース原液に、カルボン酸またその塩を含む溶液と、苛性ソーダ水溶液を添加してビスコース液を調製する。このカルボン酸またその塩を添加したビスコース液を紡糸口金を用いて硫酸及び硫酸亜鉛水溶液からなる凝固再生浴中に紡糸して、単繊維繊度が0.5~3.3dtexの繊維束とし、さらに所定の繊維長にカットして短繊維として得る。本発明の編地は、海島型アクリル系複合繊維AとビスコースレーヨンBを含むかぎり編地の編組織には特に限定はないが、肌着、インナー等に用いることを考慮すれば、例えばスムース、フライス、天竺等のフラットな編組織とすることが好ましい。本発明の編地における海島型アクリル系複合繊維AとビスコースレーヨンBは、編地に海島型アクリル系複合繊維A20~80質量、好ましくは30~80質量、ビスコースレーヨンB80~20質量、好ましく70~20質量含有される。海島型アクリル系複合繊維AとビスコースレーヨンBとがかかる範囲で含有されるのであれば、編地に他の繊維素材、例えば、綿=木綿、ウール等の天然繊維、ポリエステル繊維、ナイロン繊維、ウレタン繊維等の合成繊維等が含有されていてもよく、特に、綿は、酢酸、イソ吉草酸等の酸の消臭機能があり、好ましく併用される。編地の編成に際しては、海島型アクリル系複合繊維AとビスコースレーヨンBは、混紡して紡績糸として使用することが、編成時の供給糸の種類が少なくなり、他の繊維素材の交編が容易になり、編地の編成上好ましい。また、編地の編成に際し、海島型アクリル系複合繊維Aの紡績糸、ビスコースレーヨンBの紡績糸とし、これら紡績糸を交編して編地としてもよく、かかる交編編地とすることによって、染色での染め分けによってボーダー柄等を表現することが可能である。本発明の編地は、海島型アクリル系複合繊維AとビスコースレーヨンBを必須な編地の構成繊維素材したことにより、洗濯前及びJISL0217103法による洗濯10回後の編地での酢酸に対する消臭率が80以上、イソ吉草酸に対する消臭率が85、ノネナールに対する消臭率が75以上、アンモニアに対する消臭率が70以上なる消臭性能を備えたものであり、かかる消臭性能を備えることが本発明の編地の特徴である。本発明においては、元来ビスコースレーヨンは、吸湿性が高く、酸臭気や塩基性臭気の消臭能力が比較的高いことは知られていたが、アンモニアに対する消臭能力が酸臭気対する消臭能力に比べ低いことから、ビスコースにカルボン酸またはその塩を練り込んでカルボン酸またはその塩を0.2~10質量含有するビスコースレーヨンとし、アンモニアに対する消臭能力を消臭率で70以上に向上させた、カルボン酸またはその塩を含有するビスコースレーヨンBを編地の必須の構成糸としたものである。また、本発明においては、アクリル繊維は、その繊維構造に複数の空孔を含むときは、従来より臭気成分である酢酸、イソ吉草酸、ノネナールに対する消臭能力のあることが知られていたが、アクリル繊維を海島型の複合繊維とし、島部をセルロースアセテートで形成したことにより、酢酸に対する消臭率が80以上、イソ吉草酸に対する消臭率が85、ノネナールに対する消臭率が75以上という高い消臭能力に向上させ、かかる海島型の複合繊維を海島型アクリル系複合繊維Aとして編地の必須の構成糸として用いたものである。以下、本発明を実施例により具体的に説明する。なお、実施例中の消臭性能の評価は以下の方法に拠った。消臭性能の評価洗濯前の試料、及びJISL0217103法による洗濯を10回行い、吊り干しで乾燥した後の試料で、それぞれ次の消臭性能の評価を行った。酢酸及びアンモニアの消臭性能の評価検知管法テドラーパックに、試料わたは2.4g、編地はたて10cm×よこ10cmの片を入れ、酢酸の初発濃度が50ppm、アンモニアの初発濃度が100ppmとなるように臭気ガス3リットルを入れ、2時間後の各臭気成分濃度を検知管により測定し、次式により各臭気成分濃度の減少率を算出し、この減少率をそれぞれの消臭率とした。減少率=[2時間後の空試験濃度-2時間後の試料試験濃度/2時間後の空試験濃度]×100イソ吉草酸及びノナネールの消臭性能の評価ガスクロマトグラフィー法500ミリリットルの三角フラスコに、試料わたは1.2g、編地はたて6cm×よこ8cmの片を入れ、イソ吉草酸の初発濃度が38ppm、ノナネールの初発濃度が14ppmとなるように臭気成分の溶液を滴下し、封をして2時間後、シリンジによりフラスコ内のガスをサンプリングし、ガスクロマトグラフでピーク面積を測定し、次式により各臭気成分濃度の減少率を算出し、この減少率をそれぞれの消臭率とした。減少率=[2時間後の空試験ピーク面積-2時間後の試料試験ピーク面積/2時間後の空試験ピーク面積]×100実施例1島部がセルロースジアセテート、海部がアクリロニトリル主体のアクリロニトリル系重合体でそれぞれ形成された、セルロースジアセテート30質量、アクリロニトリル系重合体70質量からなる海島型アクリル系複合繊維三菱レイヨン社製A.H.F、単繊維繊度1.7dtex、繊維長51mmAと、カルボン酸含有ビスコースレーヨンダイワボウレーヨン社製PARAMOS、単繊維繊度0.9dtex、繊維長38mmBを、A60質量、B40質量の混率で混紡して毛番手1/68の紡績糸を得た。得られた紡績糸を用い22ゲージ丸編み機でフライス組織の編地に編成した。得られた編地の消臭性能の評価結果を表1に示した。なお、表1中の繊維含有率のは質量の意味である。また、アクリル系複合繊維A単体の洗濯前の消臭率は、酢酸94.0、イソ吉草酸93.0、ノネナール91.2、アンモニア9.8であり、ビスコースレーヨンB単体の洗濯前の消臭率は、酢酸95.2、イソ吉草酸56.8、ノネナール14.5、アンモニア98.5であった。実施例2、比較例1~3実施例1で用いたと同じ海島型アクリル系複合繊維短繊維Aとビスコースレーヨン短繊維Bと綿とを用い、混紡率を変更して紡績糸を得た。得られた紡績糸を用いた以外は、実施例1と同様に編成し、得られた編地の消臭性能の評価結果を表1に示した。なお、実施例2は、A50質量、B30質量、綿20質量の混紡率、比較例1は、A55質量、綿45質量の混紡率、比較例2は、B50質量、綿50質量の混紡率、実施例3は、A20質量、B13質量、綿67質量の混紡率とした。実施例3実施例1で用いたと同じ海島型アクリル系複合繊維短繊維Aとビスコースレーヨン短繊維Bとの混紡の毛番手1/68の紡績糸と、綿100からなる綿番手40/1の紡績糸とを用い、22ゲージ丸編み機で混紡紡績糸1/綿紡績糸1の交編フライス組織の編地に編成した。得られた編地の消臭性能の評価結果を表1に示した。比較例4実施例3において、混紡紡績糸1/綿紡績糸2とし表1に示す編地混率に変更して交編フライス組織の編地に編成した。得られた編地の消臭性能の評価結果を表1に示した。実施例4実施例1で用いたと同じ海島型アクリル系複合繊維短繊維A100からなる毛番手1/68の紡績糸と、実施例1で用いたと同じビスコースレーヨン短繊維B50質量と綿50質量との混紡の綿番手40/1の紡績糸とを用い、22ゲージ丸編み機で紡績糸1/綿混紡績糸1の交編フライス組織の編地に編成した。得られた編地の消臭性能の評価結果を表1に示した。